(57)【要約】【課題】ＥＰＤＭのインク耐性を向上させ、長期安定性に優れたインクジェット記録装置及びインクカートリッジを提供する。【解決手段】インクを吐出する複数のインク吐出口が設けられたインク吐出面を有する記録ヘッドと、該記録ヘッドにより画像を印字するインクジェット記録装置において、該インクと接する部分、該インクが付着する部分及びゴム系構成部品から選ばれる少なくとも一つが、エチレン−プロピレン−ジエンゴム（ＥＰＤＭ）を使用し、該エチレン−プロピレン−ジエンゴム（ＥＰＤＭ）がハロゲン化ブチルを含有していることを特徴とするインクジェット記録装置。【選択図】なし【特許請求の範囲】
【請求項１】
インクを吐出する複数のインク吐出口が設けられたインク吐出面を有する記録ヘッドと、該記録ヘッドにより画像を印字するインクジェット記録装置において、該インクと接する部分、該インクが付着する部分及びゴム系構成部品から選ばれる少なくとも一つが、エチレン−プロピレン−ジエンゴム（ＥＰＤＭ）を使用し、該エチレン−プロピレン−ジエンゴム（ＥＰＤＭ）がハロゲン化ブチルを含有していることを特徴とするインクジェット記録装置。
【請求項２】
前記エチレン−プロピレン−ジエンゴム（ＥＰＤＭ）の全質量に対する前記ハロゲン化ブチルの含有量が、０．０１質量％以上、０．５質量％以下であることを特徴とする請求項１に記載のインクジェット記録装置。
【請求項３】
前記ハロゲン化ブチルが、塩化ブチルであることを特徴とする請求項１または２に記載のインクジェット記録装置。
【請求項４】
前記ハロゲン化ブチルを含有するエチレン−プロピレン−ジエンゴム（ＥＰＤＭ）が、前記記録ヘッドをクリーニングするメンテナンスユニットに用いられていることを特徴とする請求項１〜３のいずれか１項に記載のインクジェット記録装置。
【請求項５】
前記ハロゲン化ブチルを含有するエチレン−プロピレン−ジエンゴム（ＥＰＤＭ）が、前記インクを供給するインクカートリッジに用いられていることを特徴とする請求項１〜４のいずれか１項に記載のインクジェット記録装置。
【請求項６】
前記インクが、活性エネルギー線の照射により硬化する活性エネルギー線硬化性化合物を含む活性エネルギー線硬化型インクジェットインクであり、該活性エネルギー線が紫外線であることを特徴とする請求項１〜５のいずれか１項に記載のインクジェット記録装置。
【請求項７】
前記インクが、紫外線の照射により硬化する紫外線硬化性化合物を含む紫外線硬化型インクジェットインクであり、該紫外線硬化性化合物がカチオン重合性化合物であることを特徴とする請求項１〜６のいずれか１項に記載のインクジェット記録装置。
【請求項８】
インクと接する部分またはインクが付着する部分の少なくとも一つが、ハロゲン化ブチルを含有するエチレン−プロピレン−ジエンゴム（ＥＰＤＭ）で構成されていることを特徴とするインクカートリッジ。
【発明の詳細な説明】
【技術分野】
【０００１】
本発明は、インク耐性が向上したインクジェット記録装置及びインクカートリッジに関するものである。
【背景技術】
【０００２】
従来から、グラビア印刷方式やフレキソ印刷方式に比較して、製版工程が不要のため小ロット印刷のコスト面の低減ができること、様々な種類や大きさの記録媒体に印刷をすることができること、銀塩写真に匹敵する画像が提供できることなどの理由によりインクジェット記録装置が多く用いられるようになってきている。インクジェット方式を用いたインクジェット記録装置は、ヘッドを記録媒体上で移動させながらヘッドの吐出口からインクを微小な液滴として紙等の記録媒体に向けて吐出し、記録媒体にインクを浸透させ又は定着させることにより記録媒体上に画像記録を行うものである。
【０００３】
一般には、水を主溶媒とした水系のインクジェットインクをインク吸収性を備えた専用紙に記録するが、室温で固形のワックスインクを用いる相変化インクジェット方式、速乾性の有機溶剤を主体としたインクを用いるソルベント系インクジェット方式や、記録後に紫外線（ＵＶ光）等の活性エネルギー線（放射線）の照射により架橋させる活性光線硬化型インクジェット方式など水系以外のインクジェットも実用化されている。
【０００４】
中でも、紫外線硬化型インクジェット方式は、ソルベント系インクジェット方式に比べて比較的低臭気であり、即乾性で、インク吸収能のない記録媒体への記録ができる点で、近年注目されつつあり、様々な活性光線硬化型インクジェットの技術が開示されている。
【０００５】
活性光線硬化型インクジェット用インクは、（メタ）アクリレートに代表されるラジカル系重合性化合物を用いるものが実用化されているが、最近では、記録媒体に対する密着性、低臭気、酸素による重合阻害が少ない等の理由で、カチオン重合性化合物を用いた活性光線硬化型インクジェット用インク及びそれを用いたインクジェット記録装置の提案がなされている（例えば、特許文献１、２参照。）。
【０００６】
一方、インクジェットインクを印字するのに用いるインクジェット記録装置は、主に、インクを貯留し、供給するためのインクカートリッジ（インクタンク）、インク中の異物等を取り除き、目詰まりを防止するフィルタボックス、インクジェットを吐出する記録ヘッド、記録ヘッドのノズル面に付着したインクジェットインクに起因する出射不良やノズルの目詰まりを防止するため、ノズル面をクリーニングするメンテナンスユニット、各構成要素を連結してインクを供給するためのインク供給路（インクチューブ）やインク供給路と各構成要素とを連結するためのジョイント、あるいは各構成要素でインクの漏洩等を防止する目的で、パッキングやＯリングが用いられている。
【０００７】
これらの構成部品は、インクに対する耐久性という観点からステンレス、アルミニウムなどの金属を用いることが多い。一方、メンテナンスユニットを構成するクリーニングブレード、インク供給路、インクカートリッジの接続部、パッキングやＯリング等の柔軟性が要求される部品としては、ゴム部材が多く使用されている。
【０００８】
これらの構成部位に用いられるゴム部材には、インクに対する高い耐久性を有すると共に、水蒸気や空気の透過性が低く、優れた柔軟性やゴム弾性が求められている。
【０００９】
これらの要望を満たすゴム部材の一つとして、エチレン−プロピレン−ジエンゴム（ＥＰＤＭ）を適用する方法が提案されている。例えば、インク流路内に混入した空気を自動的に除くためのインクジェット記録装置の空気抜き弁において、弁座に用いるＯリングとしてＥＰＤＭを用いる方法が開示されている（例えば、特許文献３参照。）。また、オレフィン系熱可塑性樹脂中にＥＰＤＭゴムを含むゴム成分を動的架橋により微分散させた熱可塑性エラストマー組成物により形成したインクジェットプリンター用のインクチューブが開示されている（例えば、特許文献４参照。）。
【特許文献１】特開２００５−２９０２４６号公報
【特許文献２】特開２００４−３４５４３号公報
【特許文献３】特開平１１−４８５０１号公報
【特許文献４】特開２００５−１３８５０６号公報
【発明の開示】
【発明が解決しようとする課題】
【００１０】
水蒸気や空気の透過性が低いＥＰＤＭは、上記の様なＯ−リングやインクチューブ（インク供給路）の他に、パッキング、メンテナンスユニットのクリーニングブレード等に幅広く使用されている。
【００１１】
この様な各構成部材にＥＰＤＭを適用する際、柔軟性を付与し、ゴム硬度を低下させる目的で、軟化剤が添加されている。軟化剤としては、例えば、パラフィン系、ナフテン系のオイルやリン酸エステルやフタル酸エステルに代表される可塑剤等が用いられている。
【００１２】
しかしながら、ＥＰＤＭは耐油性に欠点を有しており、非水系の活性エネルギー線硬化性化合物を含む活性エネルギー線硬化型インクジェットインクを用いるインクジェット記録装置のインクと接する部分、あるいはインクが付着する部分にこの様な軟化剤を含むＥＰＤＭを適用した場合、活性エネルギー線硬化型インクジェットインク中の重合性モノマーにより、軟化剤のＥＰＤＭからの溶出を生じ、その結果、ＥＰＤＭの膨潤や溶解を起こし、構成部材の劣化やインク漏れを引き起こすことが判明した。特に、活性エネルギー線重合化合物として、カチオン重合性化合物を用いた活性エネルギー線硬化型インクジェットインクを用いた場合、その劣化が顕著になることが判明し、早急な改良が要望されている。
【００１３】
従って、本発明は、上記課題に鑑みなされたものであり、ＥＰＤＭのインク耐性を向上させ、長期安定性に優れたインクジェット記録装置及びインクカートリッジを提供することにある。
【課題を解決するための手段】
【００１４】
本発明の上記目的は、以下の構成により達成される。
【００１５】
１．インクを吐出する複数のインク吐出口が設けられたインク吐出面を有する記録ヘッドと、該記録ヘッドにより画像を印字するインクジェット記録装置において、該インクと接する部分、該インクが付着する部分及びゴム系構成部品から選ばれる少なくとも一つが、エチレン−プロピレン−ジエンゴム（ＥＰＤＭ）を使用し、該エチレン−プロピレン−ジエンゴム（ＥＰＤＭ）がハロゲン化ブチルを含有していることを特徴とするインクジェット記録装置。
【００１６】
２．前記エチレン−プロピレン−ジエンゴム（ＥＰＤＭ）の全質量に対する前記ハロゲン化ブチルの含有量が、０．０１質量％以上、０．５質量％以下であることを特徴とする前記１に記載のインクジェット記録装置。
【００１７】
３．前記ハロゲン化ブチルが、塩化ブチルであることを特徴とする前記１または２に記載のインクジェット記録装置。
【００１８】
４．前記ハロゲン化ブチルを含有するエチレン−プロピレン−ジエンゴム（ＥＰＤＭ）が、前記記録ヘッドをクリーニングするメンテナンスユニットに用いられていることを特徴とする前記１〜３のいずれか１項に記載のインクジェット記録装置。
【００１９】
５．前記ハロゲン化ブチルを含有するエチレン−プロピレン−ジエンゴム（ＥＰＤＭ）が、前記インクを供給するインクカートリッジに用いられていることを特徴とする前記１〜４のいずれか１項に記載のインクジェット記録装置。
【００２０】
６．前記インクが、活性エネルギー線の照射により硬化する活性エネルギー線硬化性化合物を含む活性エネルギー線硬化型インクジェットインクであり、該活性エネルギー線が紫外線であることを特徴とする前記１〜５のいずれか１項に記載のインクジェット記録装置。
【００２１】
７．前記インクが、紫外線の照射により硬化する紫外線硬化性化合物を含む紫外線硬化型インクジェットインクであり、該紫外線硬化性化合物がカチオン重合性化合物であることを特徴とする前記１〜６のいずれか１項に記載のインクジェット記録装置。
【００２２】
８．インクと接する部分またはインクが付着する部分の少なくとも一つが、ハロゲン化ブチルを含有するエチレン−プロピレン−ジエンゴム（ＥＰＤＭ）で構成されていることを特徴とするインクカートリッジ。
【発明の効果】
【００２３】
本発明により、ＥＰＤＭのインク耐性を向上させ、長期安定性に優れたインクジェット記録装置及びインクカートリッジを提供することができた。
【発明を実施するための最良の形態】
【００２４】
以下、本発明を実施するための最良の形態について詳細に説明する。
【００２５】
本発明者は、上記課題に鑑み鋭意検討を行った結果、インクを吐出する複数のインク吐出口が設けられたインク吐出面を有する記録ヘッドと、該記録ヘッドにより画像を印字するインクジェット記録装置において、該インクと接する部分、該インクが付着する部分及びゴム系構成部品から選ばれる少なくとも一つが、エチレン−プロピレン−ジエンゴム（ＥＰＤＭ）を使用し、該エチレン−プロピレン−ジエンゴム（ＥＰＤＭ）がハロゲン化ブチルを含有していることを特徴とするインクジェット記録装置により、ＥＰＤＭのインク耐性を向上させ、長期安定性に優れたインクジェット記録装置及びインクカートリッジを実現できることを見出し、本発明に至った次第である。
【００２６】
一般的なＥＰＤＭは、エチレンとプロピレンとの共重合体に、第３成分として非共役系ジエンモノマーを共重合したのであり、ジエンモノマーを共重合することで硫黄架橋（加硫）を可能にしたものである。前述の様に、インクジェット記録装置を構成する部品、例えば、インク供給用チューブ、パッキング、Ｏリング、吸引キャップ、クリーニングブレード等にゴム部品を適用する場合、ゴム硬度を低下させて適用する必要があり、ＥＰＤＭにおいては、ゴム硬度を下げる手段として、軟化剤が添加されている。
【００２７】
一般に、ＥＰＤＭの特徴は、耐オゾン性、耐熱性、耐候性、耐薬品性、反発弾性等に優れた特性を有している反面、耐油性能が著しく低いという欠点も備えている。この様な特性を有するＥＰＤＭを水系インクを用いるインクジェット記録装置に適用した場合には、特に大きな問題は生じないが、非水系インクジェットインクである活性エネルギー線硬化性化合物を含む活性エネルギー線硬化型インクジェットインクを用いる系では、上述の様に、軟化剤を抽出し、膨潤や溶解を起こすことになる。この傾向は、特に、カチオン重合性化合物、例えば、オキセタン化合物、エポシキ化合物、ビニルエーテル化合物等を用いるカチオン重合型の活性エネルギー線硬化型インクジェットインクを用いた場合、その劣化が顕著になることが判明した。
【００２８】
本発明者は、軟化剤の溶出を防止する手段に関し検討を重ねた結果、ＥＰＤＭにハロゲン化ブチルを添加することにより、軟化剤の溶出を防止することができ、耐インク性に優れたインクジェット記録装置の構成部材を得ることができた。また、本願発明に係る構成部材は、従来より高耐久性部材として知られているフッ素系化合物を用いたフッ素ゴム、シリコーンゴム等に比較して低コストで得ることができる。
【００２９】
以下、本発明の詳細について説明する。
【００３０】
〔エチレン−プロピレン−ジエンゴム（ＥＰＤＭ）〕
本発明に適用するエチレン−プロピレン−ジエンゴム（ＥＰＤＭ）は、前述の通り、エチレンとプロピレンとの共重合体に、第３成分として非共役系ジエンモノマーを共重合して得ることができ、ジエンモノマーを共重合することで硫黄架橋（加硫）を可能にしたものである。エチレン−プロピレン（ＥＰＭ）は、エチレンとプロピレンとの共重合体であり、架橋剤として、樹脂架橋剤、過酸化物架橋剤等を必要とするが、ＥＰＤＭでは第３成分として非共役系ジエンモノマーを共重合することで、従来のゴム製造で用いられている硫黄架橋法（加硫）を適用することができ、広い分野で使用されている。
【００３１】
本発明においては、ＥＰＤＭにハロゲン化ブチルを添加することを特徴とする。本発明に係るハロゲン化ブチルを含有させることで、ＥＰＤＭの欠点であった軟化剤の溶出を防止することで、特に、カチオン重合型の活性エネルギー線硬化型インクジェットインクを用いた系で、優れた効果を発揮する。なお、本発明に係るハロゲン化ブチルは軟化剤としての作用も有している。
【００３２】
本発明に係るハロゲン化ブチルとしては、塩化ブチル、臭化ブチル、沃化ブチル等を挙げることができるが、本発明の目的効果をより発揮できる観点から、塩化ブチルであることが好ましい。
【００３３】
本発明において、ＥＰＤＭに対するハロゲン化ブチルの添加量としては、極めて微量添加で有効に作用する観点から、０．０１質量％以上、０．５質量％以下であることが好ましく、より好ましくは０．１質量％以上、０．３％以下である。
【００３４】
本発明に係るＥＰＤＭ及びハロゲン化ブチルは、従来公知の合成方法に従って得ることができる。また、ＥＰＤＭは市販品としても入手することができ、例えば、ＤｕＰｏｎｔ  Ｐｅｒｆｏｒｍａｎｃｅ  Ｅｌａｓｙｔｏｍｅｒｓ社製のＮｏｒｄｅｌ（商品名）、ＪＳＲ社製のＪＳＲ  ＥＰ（商品名）、住友化学工業社製のＥｓｐｒｅｎｅ（商品名）、Ｂａｙｅｒ  Ｂｕｎａ  ＧｍｂＨ製のＢｕｎａ  ＡＰ（商品名）、三井化学社製の三井−ＥＰＴ（商品名）、Ｕｎｉｒｏｙａｌ  Ｃｈｅｍｉｃａｌ社製のＲｏｙａｌｅｎｅ（商品名）等を挙げることができる。
【００３５】
本発明に係るハロゲン化ブチルを含むＥＰＤＭを用いて、本発明のインクジェット記録装置を構成する各部品を形成する方法としては、特に制限はないが、当該分野で公知の方法に従って、所望とする形状に成型することができる。
【００３６】
以下、その代表的な工程について説明する。
【００３７】
１）配合工程
この配合工程は、ＥＰＤＭに本発明に係るハロゲン化ブチルとその他の配合剤、例えば、加硫剤、補強剤、充填剤、軟化剤、老化防止剤等を所定の比率で配合する工程である。
【００３８】
２）加工工程
上記配合工程で配合した混合物を、バンバリーミキサー等の混練り機を用いて混合を行った後、カレンダーチューバー等で圧延、押し出しを行ってコンパウンドを形成し、成型機を用いて必要な形状に成形する工程である。
【００３９】
３）加硫工程
上記加工工程で成形した材料を、金型に入れてプレスまたは加硫缶等で加熱を行って、所望の形状からなるゴム弾性体を形成する。
【００４０】
上記工程で用いる加硫剤としては、鎖状のゴム分子間で結合し、３次元構造を形成するものであり、主に硫黄を用いることができる。
【００４１】
補強剤とは、成型物の硬さ、弾性、耐摩擦性を高めるために配合されるもので、例えば、カーボンブラック、無機充填剤（例えば、ＳｉＯ2、ＣａＣＯ3等）等を挙げることができる。
【００４２】
軟化剤としては、植物系軟化剤（例えば、ステアリン酸、ラウリン酸、パーム油等）、鉱物系軟化剤（例えば、パラフィン系、ナフテン系、アロマ系等）等を挙げることができる。
【００４３】
〔インクジェット記録装置〕
次いで、本発明に係るハロゲン化ブチルを含有するＥＰＤＭを適用するインクジェット記録装置について、その概要を図を交えて説明する。
【００４４】
本発明のインクジェット記録装置は、様々な特性のインクジェットインクに適用することが可能ではあるが、その中でも、特に効果を発揮することができる活性エネルギー線硬化型インクジェットインク（以下、単にインクともいう）を用いたインクジェット記録装置について説明する。
【００４５】
図１は、本発明に適用可能なインクジェット記録装置の全体構成の一例を示す図である。
【００４６】
１は、インクを貯留して供給するインクカートリッジであり、図１では、一例として、イエローインクカートリッジ１Ｙ、マゼンタインクカートリッジ１Ｍ、シアンインクカートリッジ１Ｃ及び黒インクカートリッジ１Ｋからなる構成を示している。Ｊはインクカートリッジ１とインク供給路とを接続するジョイントである。
【００４７】
２は、記録材料上にインク液滴を吐出して画像を形成するノズルを有するインクジェット記録ヘッドであり、イエローインクジェット記録ヘッド２Ｙ、マゼンタインクジェット記録ヘッド２Ｍ、シアンインクジェット記録ヘッド２Ｃ及び黒インクジェット記録ヘッド２Ｋで構成される。３は、活性エネルギー線である紫外線を記録材料上に着弾したインクに照射する活性エネルギー線源である。
【００４８】
４はキャリッジであり、キャリッジ４はインクジェット記録ヘッド２及びエネルギー線源３を一体に搭載しており、キャリッジガイド５により案内されて矢印ＷＸ１、ＷＸ２で示すように往復移動して、記録材料Ｐを走査し、記録材料Ｐに画像を形成する。
【００４９】
６はフィルタボックスであり、イエロー用フィルタボックス６Ｙ、マゼンタ用フィルタボックス６Ｍ、シアン用フィルタボックス６Ｃ及び黒用フィルタボックス６Ｋで構成される。７は中間タンクであり、イエロー用中間タンク７Ｙ、マゼンタ用中間タンク７Ｍ、シアン用中間タンク７Ｃ及び黒用中間タンク７Ｋで構成される。
【００５０】
インクは、インクカートリッジ１から中間タンク７に送られ、中間タンク７からインク供給路８を経てインクジェット記録ヘッド２に供給される。インク供給路８はイエローインク用、マゼンタインク用、シアンインク用及び黒インク用の供給路で構成されており、各単色インクはそれぞれ独立して、インクカートリッジ１からインク供給路８を経てインクジェット記録ヘッド２に供給される。
【００５１】
１０はインクジェット記録ヘッド２の回復処理を行うメンテナンスユニットであり、インクジェット記録ヘッド２をキャッピングする吸引キャップ９を有する。１２は廃インクを収容する廃インク容器であり、フラッシングにおいて、インクジェット記録ヘッド２から強制吐出されたインクを受け、収容する。
【００５２】
上記の様な構成からなるインクジェット記録装置において、本発明に係るハロゲン化ブチルを含有するＥＰＤＭにより構成される部材を適用する箇所としては、インクと接する部分、インクが付着する部分及びゴム系構成部品から選ばれる少なくとも一箇所に適用することを特徴とする。具体的には、柔軟性や弾性が要求される部材に適用することが好ましく、インクカートリッジ１においてニードル式のインクカートリッジである場合には、ニードルが刺されるゴム栓部分、メンテナンスユニット１０においては、インクジェット記録ヘッド１０を布でワイプする装置などでは、ワイプとインクジェット記録ヘッド１０を密着させるためのコロロールやクリーニングブレード、吸引キャップ９等に適用することが好ましい。その他の適用部材としては、インク供給路８を構成するチューブ、ジョイントＪ部のＯリング、インクを送液するダイヤフラムポンプのダイヤフラム部材、逆止弁等に使用することが可能である。
【００５３】
本発明のインクジェット記録装置においては、前述のように図１に代表されるインクジェット記録装置を用いて、活性エネルギー線硬化型インクを記録材料上に吐出した後、活性エネルギー線を照射、硬化させて画像を形成するものであるが、インクジェット記録ヘッドと活性エネルギー線照射装置及び活性エネルギー線照射による硬化方法について、以下説明する。
【００５４】
本発明に係る活性エネルギー線硬化型インクを硬化するのに用いる活性エネルギー線としては、紫外線、Ｘ線、電子線等が挙げられる。紫外線によりインクを硬化させる場合に使用できる光源としては、様々な光源を使用することができ、例えば、水銀ランプ、メタルハライドランプ、無電極ランプ、エキシマーレーザー、紫外線レーザー、冷陰極管、熱陰極管、ブラックライト、ＬＥＤ（Ｌｉｇｈｔ  Ｅｍｉｔｔｉｎｇ  Ｄｉｏｄｅ）等が挙げられる。電子線により硬化させる場合には、種々の照射装置が使用でき、例えば、コックロフトワルトシン型、バンデグラフ型または共振変圧器型等が挙げられ、電子線としては５０〜１０００ｅＶのエネルギーを持つものが好ましく、より好ましくは１００〜３００ｅＶである。本発明では、安価な装置を使用できることから、活性エネルギー線硬化組成物の硬化に紫外線を使用することが好ましい。
【００５５】
〔インクジェットカートリッジ〕
本発明のインクジェット記録装置においては、本発明に係るハロゲン化ブチルを含有するＥＰＤＭにより構成される部材を、インクを供給するインクカートリッジに用いることを特徴の一つとする。
【００５６】
図２は、インクカートリッジの主な構成要素を示す概略図である。
【００５７】
インクカートリッジ１は、図２に示すように、側面にインクを導出するインク導出部ｂ２を備えた活性エネルギー線硬化型インクを収納した内袋ｂ１と、内袋ｂ１を収容するインク収納容器である筐体ｃ１と、筐体ｃ１の上部を塞ぐ蓋ｃ２から構成されている。また、内袋ｂ１とインク収納容器である筐体ｃ１との間には、内袋ｂ１の印字によるインクの消費量（インク減量）を検知するための検知板ｄ１が設けられている。インクを収納した内袋ｂ１の側面にはインク導出部ｂ２を有し、弾性部材ｂ３にインク供給路の接続されたニードル（不図示）を刺して、インクをインク供給路へ供給する方式である。この時、弾性部材はインクに常時接する状態になり、この弾性部材に本発明に係るハロゲン化ブチルを含有するＥＰＤＭを適用することで、耐久性は大幅に向上するものである。
【００５８】
また、図３は、インクカートリッジの他の装着方式を示す概略図である。
【００５９】
図３は、インクカートリッジのインクを収納した内袋ｂ１にはメスジョイントｂ２を備え、インク供給路と接続している部分にはオスジョイントＢ１を有し、これらを嵌合することで、インクカートリッジとインク供給路部を結合する部位である。
【００６０】
メスジョイントｂ２は、オスジョイントＢ１の先端部Ｂ１１が挿入される挿入孔ｂ２１、挿入孔ｂ２１の端部に位置するインク流出口ｂ２２、インク流出口ｂ２２を塞ぐゴム等の弾性材からなる口栓部ｂ２３を有している。
【００６１】
オスジョイントＢ１には、オスジョイントＢ１がメスジョイントｂ２に挿入された際にメスジョイントｂ２のインク流出口ｂ２２の側面に当接してインク漏洩を防止するためのＯリング等のパッキンＰが設けられている。ここで示すパッキンＰは、インクに接する部位であり、このパッキンＰに本発明に係るハロゲン化ブチルを含有するＥＰＤＭを適用することで、インクによる膨潤や熔解を起こすことなく、インクの漏洩等を効果的に防止することができるものである。
【００６２】
〔メンテナンスユニット〕
本発明のインクジェット記録装置においては、本発明に係るハロゲン化ブチルを含有するＥＰＤＭにより構成される部材を、記録ヘッドをクリーニングするメンテナンスユニットに用いることが、本発明の目的効果をより発揮できる観点から好ましい。
【００６３】
図４は、インクジェット記録装置に装着するメンテナンスユニットの一例を示す概略図である。
【００６４】
図４において、メンテナンスユニット１０５は、記録ヘッド１０３の吐出口を覆った状態で吐出面１３１を密閉し、吐出口からインクを吸引するためのキャップ部材１５１と、キャップ部材１５１によるインクの吸引が行われた後に、記録ヘッド１０３の吐出面１３１を清掃する清掃部１５２と、記録ヘッド１０３の吐出口から空吐出されたインクを受けるインク受け部１５３とを、上面（記録ヘッド１０３の吐出面１３１に対向する面）に、一体的に備えている。そして、このメンテナンスユニット１０５には、記録ヘッド１０３のメンテナンスに応じてメンテナンスユニット１０５を移動させる移動手段（図示省略）が設けられている。
【００６５】
キャップ部材１５１は、インクの影響による劣化を抑制する材料で形成されている。そして、キャップ部材１５１は、複数並んで設けられており、メンテナンス時において、一度に複数個の記録ヘッド１０３の吸引を行うことを可能としている。このキャップ部材１５１の下方には、キャップ部材１５１が記録ヘッド１０３の吐出面１３１を覆った際に、キャップ部材１５１と吐出面１３１により形成された空間内部を吸引する吸引ポンプ１５４、大気連通弁（図示省略）が回収管１５４ａを介して連結されている。つまり、吸引ポンプ１５４は、キャップ部材１５１により覆われた状態の吐出口から、キャップ部材１５１を介してインクを吸引する。そして、吸引ポンプ１５４によって吐出口から吸引されたインクは、回収管１５４ａを通って回収タンク１５５に回収される。
【００６６】
なお、記録ヘッド１０３の吐出口からインクを吸引する手段として吸引ポンプ１５４を例示したが、吐出口からのインクを吸引できるものであれば如何なるものでもよく、例えば、ピストンやシリンダ等が挙げられる。
【００６７】
清掃部１５２は、記録ヘッド１０３の吐出面１３１を清掃するクリーニングブレード１５２ａと、クリーニングブレード１５２ａに付着したインクを吸収する吸収体１５２ｂとを備えている。
【００６８】
クリーニングブレード１５２ａは、ゴム弾性体で形成され、記録ヘッド１０３の吐出面１３１を弾性変形しながら摺擦して清掃する清掃部材である。
【００６９】
本発明のインクジェット記録装置は、上記説明したメンテナンスユニットにおいて、インクと接するキャップ部材１５１、あるいはクリーニングブレード１５２ａに、本発明に係るハロゲン化ブチルを含有するＥＰＤＭを適用することで、各部材の耐インク性を飛躍的に向上させることができる。
【００７０】
〔活性エネルギー線硬化型インク〕
本発明のインクジェット記録装置においては、いかなるインクも適用することは可能であるが、本発明の効果をより発揮できる観点から、インクが紫外線の照射により硬化する活性エネルギー線硬化性化合物を含む活性エネルギー線硬化型インクジェットインクであることが好ましく、更には、カチオン重合性化合物を含むカチオン重合型の紫外線硬化型インクジェットインクであることが好ましい。
【００７１】
活性エネルギー線硬化型インクジェットインクとしては、大別して、ラジカル重合性化合物を含有するラジカル重合性硬化型インクと、カチオン重合性化合物を含有するカチオン重合性硬化型インクが挙げられる。
【００７２】
ラジカル重合性単官能モノマーとしては、例えば、イソアミルアクリレート、ステアリルアクリレート、ラウリルアクリレート、オクチルアクリレート、デシルアクリレート、イソミルスチルアクリレート、イソステアリルアクリレート、２−エチルヘキシル−ジグリコールアクリレート、２−ヒドロキシブチルアクリレート、２−アクリロイロキシエチルヘキサヒドロフタル酸、ブトキシエチルアクリレート、エトキシジエチレングリコールアクリレート、メトキシジエチレングリコールアクリレート、メトキシポリエチレングリコールアクリレート、メトキシプロピレングリコールアクリレート、フェノキシエチルアクリレート、テトラヒドロフルフリルアクリレート、イソボルニルアクリレート、２−ヒドロキシエチルアクリレート、２−ヒドロキシプロピルアクリレート、２−ヒドロキシ−３−フェノキシプロピルアクリレート、２−アクリロイロキシエチルコハク酸、２−アクリロイロキシエチルフタル酸、２−アクリロイロキシエチル−２−ヒドロキシエチル−フタル酸、ラクトン変性可とう性アクリレート、ｔ−ブチルシクロヘキシルアクリレート、などが挙げられる。
【００７３】
本発明に係る活性エネルギー線硬化型インクジェットインクでは、本発明の目的効果をより発揮できる観点から、重合性化合物がカチオン重合性化合物であることが好ましい。
【００７４】
以下、カチオン重合型紫外線硬化型インクジェットインクの詳細について説明する。
【００７５】
本発明においては、カチオン重合性化合物としては、各種公知のカチオン重合性のモノマーを用いることができ、その中でも、オキシラン基を有する化合物、例えば、特開平６−９７１４号、特開２００１−３１８９２号、特開２００１−４００６８号、特開２００１−５５５０７号、特開２００１−３１０９３８号、特開２００１−３１０９３７号、特開２００１−２２０５２６号に例示されているエポキシ化合物、ビニルエーテル化合物、オキセタン化合物などが挙げられる。
【００７６】
エポキシ化合物には、以下の芳香族エポキシド、脂環式エポキシド及び脂肪族エポキシド等が挙げられる。
【００７７】
芳香族エポキシドとして好ましいものは、少なくとも１個の芳香族核を有する多価フェノール或いはそのアルキレンオキサイド付加体とエピクロルヒドリンとの反応によって製造されるジ又はポリグリシジルエーテルであり、例えば、ビスフェノールＡ、あるいはそのアルキレンオキサイド付加体のジ又はポリグリシジルエーテル、水素添加ビスフェノールＡ或いはそのアルキレンオキサイド付加体のジ又はポリグリシジルエーテル、並びにノボラック型エポキシ樹脂等が挙げられる。ここでアルキレンオキサイドとしては、エチレンオキサイド及びプロピレンオキサイド等が挙げられる。
【００７８】
脂環式エポキシドとしては、少なくとも１個のシクロヘキセン又はシクロペンテン環等のシクロアルカン環を有する化合物を、過酸化水素、過酸等の適当な酸化剤でエポキシ化することによって得られる、シクロヘキセンオキサイド又はシクロペンテンオキサイド含有化合物が好ましい。
【００７９】
脂肪族エポキシドの好ましいものとしては、脂肪族多価アルコール或いはそのアルキレンオキサイド付加体のジ又はポリグリシジルエーテル等があり、その代表例としては、エチレングリコールのジグリシジルエーテル、プロピレングリコールのジグリシジルエーテル又は１，６−ヘキサンジオールのジグリシジルエーテル等のアルキレングリコールのジグリシジルエーテル、グリセリン或いはそのアルキレンオキサイド付加体のジ又はトリグリシジルエーテル等の多価アルコールのポリグリシジルエーテル、ポリエチレングリコール或いはそのアルキレンオキサイド付加体のジグリシジルエーテル、ポリプロピレングリコール或いはそのアルキレンオキサイド付加体のジグリシジルエーテル等のポリアルキレングリコールのジグリシジルエーテル等が挙げられる。ここでアルキレンオキサイドとしては、エチレンオキサイド及びプロピレンオキサイド等が挙げられる。
【００８０】
これらのエポキシドのうち、速硬化性を考慮すると、芳香族エポキシド及び脂環式エポキシドが好ましく、特に脂環式エポキシドが好ましい。本発明では、上記エポキシドの１種を単独で使用してもよいが、２種以上を適宜組み合わせて使用してもよい。
【００８１】
また、本発明においてはＡＭＥＳ及び感作性などの安全性の観点から、オキシラン基を有するエポキシ化合物としては、エポキシ化脂肪酸エステル、エポキシ化脂肪酸グリセライドの少なくとも一方であることが特に好ましい。
【００８２】
エポキシ化脂肪酸エステル、エポキシ化脂肪酸グリセライドは、脂肪酸エステル、脂肪酸グリセライドにエポキシ基を導入したものであれば、特に制限はなく用いられる。
【００８３】
エポキシ化脂肪酸エステルとしては、オレイン酸エステルをエポキシ化して製造されたもので、エポキシステアリン酸メチル、エポキシステアリン酸ブチル、エポキシステアリン酸オクチル等が用いられる。また、エポキシ化脂肪酸グリセライドは、同様に、大豆油、アマニ油、ヒマシ油等をエポキシ化して製造されたもので、エポキシ化大豆油、エポキシ化アマニ油、エポキシ化ヒマシ油等が用いられる。
【００８４】
また、本発明においては、更なる硬化性及び吐出安定性の向上のために、光重合性化合物として、オキセタン環を有する化合物を３０〜９５質量％、オキシラン基を有する化合物を５〜７０質量％、ビニルエーテル化合物０〜４０質量％とを含有することが好ましい。
【００８５】
本発明で用いることのできるオキセタン化合物としては、特開２００１−２２０５２６号、同２００１−３１０９３７号に記載されているような公知のあらゆるオキセタン化合物を使用できる。
【００８６】
本発明で用いることのできるビニルエーテル化合物としては、例えば、エチレングリコールジビニルエーテル、ジエチレングリコールジビニルエーテル、トリエチレングリコールジビニルエーテル、プロピレングリコールジビニルエーテル、ジプロピレングリコールジビニルエーテル、ブタンジオールジビニルエーテル、ヘキサンジオールジビニルエーテル、シクロヘキサンジメタノールジビニルエーテル、トリメチロールプロパントリビニルエーテル等のジ又はトリビニルエーテル化合物、エチルビニルエーテル、ｎ−ブチルビニルエーテル、イソブチルビニルエーテル、オクタデシルビニルエーテル、シクロヘキシルビニルエーテル、ヒドロキシブチルビニルエーテル、２−エチルヘキシルビニルエーテル、シクロヘキサンジメタノールモノビニルエーテル、ｎ−プロピルビニルエーテル、イソプロピルビニルエーテル、イソプロペニルエーテル−Ｏ−プロピレンカーボネート、ドデシルビニルエーテル、ジエチレングリコールモノビニルエーテル、オクタデシルビニルエーテル等のモノビニルエーテル化合物等が挙げられる。
【００８７】
これらのビニルエーテル化合物のうち、硬化性、密着性、表面硬度を考慮すると、ジ又はトリビニルエーテル化合物が好ましく、特にジビニルエーテル化合物が好ましい。本発明では、上記ビニルエーテル化合物の１種を単独で使用してもよいが、２種以上を適宜組み合わせて使用してもよい。
【００８８】
本発明に係るカチオン重合性化合物を含有するインクにおいては、重合開始剤として、光酸発生剤を含有することが好ましい。本発明で用いることのできる光酸発生剤としては、例えば、化学増幅型フォトレジストや光カチオン重合に利用される化合物が用いられる（有機エレクトロニクス材料研究会編、「イメ−ジング用有機材料」、ぶんしん出版（１９９３年）、１８７〜１９２ページ参照）。本発明に好適な化合物の例を以下に挙げる。
【００８９】
第１に、ジアゾニウム、アンモニウム、ヨ−ドニウム、スルホニウム、ホスホニウムなどの芳香族オニウム化合物のＢ（Ｃ6Ｆ5）4-、ＰＦ6-、ＡｓＦ6-、ＳｂＦ6-、ＣＦ3ＳＯ3-塩を挙げることができる。
【００９０】
本発明で用いることのできるオニウム化合物の具体的な例を、以下に示す。
【００９１】
【化１】
2008307773.tif 000002
【００９２】
第２に、スルホン酸を発生するスルホン化物を挙げることができ、その具体的な化合物を、以下に例示する。
【００９３】
【化２】
2008307773.tif 000003
【００９４】
第３に、ハロゲン化水素を光発生するハロゲン化物も用いることができ、以下にその具体的な化合物を例示する。
【００９５】
【化３】
2008307773.tif 000004
【００９６】
第４に、鉄アレン錯体を挙げることができる。
【００９７】
【化４】
2008307773.tif 000005
【００９８】
上記光酸発生剤（光カチオン重合開始剤）は、カチオン重合性モノマー１００質量部に対して、０．２〜２０質量部の比率で含有させることが好ましい。光カチオン重合開始剤の含有量が０．２質量部未満では硬化物を得ることが困難であり、２０質量部を越えて含有させても、更なる硬化性向上効果を期待することができない。これら光カチオン重合開始剤は、１種または２種以上を選択して使用することができる。
【００９９】
本発明に係るインクでは色材を含有することが好ましく、色材としては顔料であることが好ましい。
【０１００】
本発明に係るインクに用いられる顔料としては、酸性及びまたは塩基性に表面処理された有機顔料が好ましく用いられ、分散剤のインク中における含有量が顔料質量の３５〜６５％であることが好ましい。本発明のインクにおいては、分散剤の含有量が３５％未満であると、分散剤が十分に顔料表面全体に吸着できず分散安定性が不十分な場合があり、６５％を超えると、顔料表面に吸着されない分散剤がインク中に遊離して、重合阻害を起こし問題となる場合がある。顔料のアミン価は酸価よりも大きいことが好ましく、その差が１ｍｇ／ｇＫＯＨ以上１０ｍｇ／ｇ未満であることが更に好ましい。１ｍｇ／ｇＫＯＨ未満であればその効果がなく、１０ｍｇ／ｇ以上の場合は塩基性処理を過度に行う必要がありコストアップとなるばかりでなく、重合阻害の原因にもなり好ましくない。
【０１０１】
本発明に用いる顔料としては、カーボンブラック、カーボンリファインド、およびカーボンナノチューブのような炭素系顔料、鉄黒、コバルトブルー、酸化亜鉛、酸化チタン、酸化クロム、および酸化鉄のような金属酸化物顔料、硫化亜鉛のような硫化物顔料、フタロシアニン系顔料、金属の硫酸塩、炭酸塩、ケイ酸塩、およびリン酸塩のような塩からなる顔料、並びにアルミ粉末、ブロンズ粉末、および亜鉛粉末のような金属粉末等の無機顔料、ニトロ顔料、アニリンブラック、ナフトールグリーンＢのようなニトロソ顔料、ボルドー１０Ｂ、レーキレッド４Ｒおよびクロモフタールレッドのようなアゾ顔料（アゾレーキ、不溶性アゾ顔料、縮合アゾ顔料、キレートアゾ顔料などを含む。）、ピーコックブルーレーキおよびローダミンレーキのようなレーキ顔料、フタロシアニンブルーのようなフタロシアニン顔料、多環式顔料（ペリレン顔料、ペリノン顔料、アントラキノン顔料、キナクリドン顔料、ジオキサン顔料、チオインジゴ顔料、イソインドリノン顔料、キノフラノン顔料など）、チオインジゴレッドおよびインダトロンブルーのようなスレン顔料、キナクリドン顔料、キナクリジン顔料、並びにイソインドリノン顔料のような有機系顔料を使用することもできる。
【０１０２】
顔料の具体例としては、
Ｃ．Ｉ  Ｐｉｇｍｅｎ  Ｙｅｌｌｏｗ−１、２、３、１２、１３、１４、１６、１７、４２、７３、７４、７５、８１、８３、８７、９３、９５、９７、９８、１０９、１１４、１２０、１２８、１２９、１３８、１５０、１５１、１５４、１８０、１８５、
Ｃ．Ｉ  Ｐｉｇｍｅｎ  Ｏｒａｎｇｅ−１６、３６、３８、
Ｃ．Ｉ  Ｐｉｇｍｅｎ  Ｒｅｄ−５、７、２２、３８、４８：１、４８：２、４８：４、４９：１、５３：１、５７：１、６３：１、１０１、１１２、１２２、１２３、１４４、１４６、１６８、１８４、１８５、２０２、
Ｃ．Ｉ  Ｐｉｇｍｅｎ  Ｖｉｏｌｅｔ−１９、２３、
Ｃ．Ｉ  Ｐｉｇｍｅｎ  Ｂｌｕｅ−１、２、３、１５：１、１５：２、１５：３、１５：４、１８、２２、２７、２９、６０、
Ｃ．Ｉ  Ｐｉｇｍｅｎ  Ｇｒｅｅｎ−７、３６、
Ｃ．Ｉ  Ｐｉｇｍｅｎ  Ｗｈｉｔｅ−６、１８、２１、
Ｃ．Ｉ  Ｐｉｇｍｅｎ  Ｂｌａｃｋ−７、等を挙げることができる。
【０１０３】
上記顔料の分散には、例えば、ボールミル、サンドミル、アトライター、ロールミル、アジテータ、ヘンシェルミキサ、コロイドミル、超音波ホモジナイザー、パールミル、湿式ジェットミル、ペイントシェーカー等を用いることができる。また、顔料の分散を行う際に、分散剤を添加することも可能である。分散剤としては、高分子分散剤を用いることが好ましく、高分子分散剤としては、例えば、Ａｖｅｃｉａ社のＳｏｌｓｐｅｒｓｅシリーズや、味の素ファインテクノ社のＰＢシリーズが挙げられる。また、分散助剤として、各種顔料に応じたシナージストを用いることも可能である。これらの分散剤および分散助剤は、顔料１００質量部に対し、１〜５０質量部添加することが好ましい。分散媒体は、溶剤または重合性化合物を用いて行うが、本発明の光硬化型インクでは、印字後に反応・硬化させるため、無溶剤であることが好ましい。溶剤が硬化画像に残ってしまうと、耐溶剤性の劣化、残留する溶剤のＶＯＣの問題が生じる。よって、分散媒体は溶剤では無く重合性化合物、その中でも最も粘度の低いモノマーを選択することが分散適性上好ましい。
【０１０４】
顔料の分散は、顔料粒子の平均粒径を０．０８〜０．５μｍとすることが好ましく、最大粒径は０．３〜１０μｍ、好ましくは０．３〜３μｍとなるよう、顔料、分散剤、分散媒体の選定、分散条件、ろ過条件を適宜設定する。この粒径管理によって、ヘッドノズルの詰まりを抑制し、インクの保存安定性、インク透明性および硬化感度を維持することができる。本発明に係るインクにおいては、色材濃度としては、インク全体の１〜１０質量％とすることが好ましい。
【０１０５】
本発明に係るインクには、上記説明した以外に様々な添加剤を用いることができる。例えば、レベリング添加剤、マット剤、膜物性を調整するためのポリエステル系樹脂、ポリウレタン系樹脂、ビニル系樹脂、アクリル系樹脂、ゴム系樹脂、ワックス類を添加することができる。また、保存安定性を改良する目的で、公知のあらゆる塩基性化合物を用いることができるが、代表的なものとして、塩基性アルカリ金属化合物、塩基性アルカリ土類金属化合物、アミンなどの塩基性有機化合物などが挙げられる。また、ラジカル重合性モノマーと開始剤を組み合わせ、ラジカル・カチオンのハイブリッド型硬化インクとすることも可能である。
【０１０６】
また、カチオン重合性を含有する本発明に係るインクにおいては、インクの保存安定性を向上させる点で、含水率は、０．５質量％以上、３．０質量％以下の範囲に調整することが好ましい。含水率を０．５質量％未満にするとインク保存安定性が低下し、含水率が３．０質量％を超えると析出物の発生が増え、ノズルの目詰まり、吐出安定性が低下する。
【０１０７】
本発明に係るインクにおいては、インクジェット画像形成に用いる場合は、２５℃における粘度が７〜５０ｍＰａ・ｓであることが好ましい。
【０１０８】
〔記録媒体〕
本発明において、本発明のインクジェットプリンタにより、本発明に係るインクにより画像形成を行う際に用いる記録媒体としては、様々な記録媒体を用いることができるが、本発明のインクの特性をいかんなく発揮できる観点から、インクの吸収能を実質的に持たない記録媒体であることが好ましく、通常の非コート紙、コート紙などの他、いわゆる軟包装に用いられる各種非吸収性のプラスチックおよびそのフィルムを用いることができ、各種プラスチックフィルムとしては、例えば、ポリエチレンテレフタレート（ＰＥＴ）フィルム、延伸ポリスチレン（ＯＰＳ）フィルム、延伸ポリプロピレン（ＯＰＰ）フィルム、延伸ナイロン（ＯＮｙ）フィルム、ポリ塩化ビニル（ＰＶＣ）フィルム、ポリエチレン（ＰＥ）フィルム、トリアセチルセルロース（ＴＡＣ）フィルム等を挙げることができる。その他のプラスチックとしては、ポリカーボネート、アクリル樹脂、ＡＢＳ、ポリアセタール、ポリビニルアルコール（ＰＶＡ）、ゴム類などが使用できる。また、金属類や、ガラス類にも適用可能である。これらの記録媒体の中でも、特に熱でシュリンク可能な、ＰＥＴフィルム、ＯＰＳフィルム、ＯＰＰフィルム、ＯＮｙフィルム、ＰＶＣフィルムへ画像を形成する場合に本発明の構成は、有効となる。これらの基材は、インクの硬化収縮、硬化反応時の発熱などにより、フィルムのカール、変形が生じやすいばかりでなく、インク膜が基材の収縮に追従し難い。
【０１０９】
これらの各種プラスチックフィルムの表面エネルギーは大きく異なり、記録媒体によっては、インク着弾後のドット径が変わってしまうことが、従来から問題となっていた。本発明に係るインクは、表面エネルギーの低いＯＰＰフィルム、ＯＰＳフィルムや表面エネルギーの比較的大きいＰＥＴまでを含む、表面エネルギーが３５〜６０ｍＮ／ｍの広範囲な記録媒体に良好な高精細な画像を形成できる。
【実施例】
【０１１０】
以下、実施例を挙げて本発明を具体的に説明するが、本発明はこれらに限定されるものではない。なお、実施例において「部」あるいは「％」の表示を用いるが、特に断りがない限り「質量部」あるいは「質量％」を表す。
【０１１１】
実施例１
《インクの調製》
〔マゼンタインク１の調製：ラジカル重合性インク〕
〈マゼンタ顔料分散液１の調製〉
以下の組成で顔料を分散した。
【０１１２】
以下の化合物をステンレスビーカーに入れ、６５℃ホットプレート上で加熱しながら１時間加熱・撹拌して溶解した。
【０１１３】
ＰＢ８２４（味の素ファインテクノ社製分散剤）                            ８部
テトラエチレングリコールジアクリレート（２官能）                      ７２部
室温まで冷却した後、これに下記顔料２０部を加え、直径０．５ｍｍのジルコニアビーズ２００ｇと共にガラス瓶に入れ密栓し、ペイントシェーカーにて１０時間分散処理した後、ジルコニアビーズを除去し、マゼンタ顔料分散液１とした。
【０１１４】
顔料：Ｃ．Ｉ．Ｐｉｇｍｅｎｔ  Ｒｅｄ  １２２（クラリアント社製：ＰＶ  ＦＡＳＴ  ＰＩＮＫ  Ｅ）
〈マゼンタインク１の調製〉
上記調製したマゼンタ顔料分散液を用いて、以下に示す組成のマゼンタインク１を調製し、ＡＤＶＡＴＥＣ社製ＪＩＳ  Ｋ  ５６００で定めるテフロン（登録商標）３μｍメンブランフィルターで濾過を行った。このマゼンタインク１の２５℃における粘度は、３０ｍＰａ・ｓであった。
【０１１５】
マゼンタ顔料分散液１                                              ２０．０部
光重合性化合物（ラウリルアクリレート：単官能）                    １９．９部
光重合性化合物（テトラエチレングリコールジアクリレート：２官能）  ２５．０部
光重合性化合物（トリメチロールプロパントリアクリレート：３官能）  ３０．０部
変性シリコーンオイル（ＳＤＸ−１８４３：旭電化工業社製）            ０．１部
光ラジカル開始剤（イルガキュア１８４：チバ・スペシャルティ・ケミカルズ社製）
２．５部
光ラジカル開始剤（イルガキュア８１９：チバ・スペシャルティ・ケミカルズ社製）
２．５部
〔マゼンタインク２の調製：カチオン重合性インク〕
（マゼンタ顔料分散液２の調製）
下記に示す方法に従って、マゼンタ顔料分散液２を調製した。
【０１１６】
下記の２種の化合物をステンレスビーカーに入れ、ホットプレート上で６５℃で加熱、攪拌しながら溶解した。
【０１１７】
アジスパーＰＢ８２２（味の素ファインテクノ社製分散剤）              ８質量部
アロンオキセタンＯＸＴ−２２１（東亞合成社製オキセタン化合物）    ７２質量部
次いで、室温まで冷却した後、この溶液に顔料としてＣ．Ｉ．Ｐｉｇｍｅｎｔ  Ｒｅｄ  １２２（前出）を２０質量部を加えて、直径０．３ｍｍのジルコニアビーズ２００部と共にガラス瓶に入れ密栓し、ペイントシェーカーにて４時間の分散処理を施した後、ジルコニアビーズを除去して、マゼンタ顔料分散液２を調製した。
【０１１８】
（マゼンタインク２の調製）
上記調製したマゼンタ顔料分散液２（マゼンタ顔料：２０質量％、分散剤ＰＢ８２２：８質量％、光重合性化合物ＯＸＴ−２２１：７２質量％含有）と下記の各添加剤とを用いて、マゼンタインク２を調製した。
【０１１９】
具体的には、マゼンタ顔料分散物２以外の全ての下記添加剤を混合し、十分に溶解したことを確認した後、この混合溶液をマゼンタ顔料分散物２中に攪拌しながら少しずつ添加し、１５分間攪拌した後、ロキテクノ社製ＰＰ３μｍディスクフィルタで濾過を行った。
【０１２０】
マゼンタ顔料分散液２                                          ２０．０質量部
アジスバーＰＢ８２２（味の素ファインテクノ製）                  ２．０質量部
オキセタンＯＸＴ−２２１（東亞合成製）                        ５５．０質量部
オキセタンＯＸＴ−２１２（東亞合成製）                          ５．０質量部
オキセタンＯＸＴ−２１１（東亞合成製）                          ５．０質量部
脂環式エポキシ化合物１                                        １８．０質量部
光酸発生剤１（分子量４６６、１分子量当たり３つのアリール基を持つ）
４．０質量部
重合禁止剤（トリイソプロパノールアミン）                        ０．１質量部
【０１２１】
【化５】
2008307773.tif 000006
【０１２２】
次いで、このマゼンタインク２を、中空糸膜を用いた脱気モジュール（大日本インキ化学工業（株）製、ＳＥＰＡＲＥＬ  ＰＦ−００４Ｄ）を用いて脱気し、これをマゼンタインク２とした。このマゼンタインク２の２５℃における粘度は、３１ｍＰａ・ｓであった。
【０１２３】
《試料の作製》
〔試料１の作製〕
１）配合工程
下記の各添加剤を配合した。
【０１２４】
エチレン−プロピレン−ジエンゴム                                    １００部
軟化剤（ステアリン酸）                                                ５０部
加硫剤（硫黄）                                                          ５部
老化防止剤                                                              １部
２）加工工程
上記混合物を混合した後、バーバリーミキサーを用いて混練りして、ペレットを作製した。
【０１２５】
３）加硫・成形工程
上記ペレットを、金型に入れてプレスし、加熱を行って、幅３０ｍｍ、長さ１００ｍｍ、厚さ５ｍｍの試験用プレートを作製し、これを試料１とした。
【０１２６】
〔試料２の作製〕
上記試料１の作製において、塩化ブチルをエチレン−プロピレン−ジエンゴムに対し、０．００５％添加した以外は同様にして、試料２を作製した。
【０１２７】
〔試料３〜８の作製〕
上記試料１の作製において、塩化ブチルをエチレン−プロピレン−ジエンゴムに対し、表１に記載の量を添加した以外は同様にして、試料３〜８を作製した。
【０１２８】
〔試料９の作製〕
上記試料５の作製において、軟化剤（ステアリン酸）を除いた以外は同様にして、試料９を作製した。
【０１２９】
《試料の評価》
上記作製した各試料について、下記の方法に従って、ゴム硬度の測定と耐インク性の評価を行った。
【０１３０】
〔ゴム硬度の測定〕
各試料について、ＪＩＳ  Ｋ  ６２５３に記載された方法に準拠して、デュロメータを用いてゴム硬度（ショアＡ）を測定した。
【０１３１】
〔耐インク性の評価〕
各試料のインク液に浸漬前の体積Ｖ0を測定した後、前記マゼンタインク１、マゼンタインク２にそれぞれ７０℃で７日間の浸漬処理を行った。浸漬後に、試料表面に付着しているインクを拭き取った後、再度その体量Ｖ1を測定し、ＪＩＳ  Ｋ  ６５２８に記載の方法に準じて、体積変化率（％）を求め、これを耐インク性の尺度とした。マイナス表示は、体積の減少、すなわち軟化剤等の溶出が生じていることを表し、プラス表示は試料が膨潤を起こしていることを表す。数値の絶対値が小さいほど、耐インク性に優れていることを表す。
【０１３２】
以上により得られた結果を、表１に示す。
【０１３３】
【表１】
2008307773.tif 000007
【０１３４】
表１に記載の結果より明らかな様に、本発明に係る塩化ブチルを全く含まない比較の試料は、各インクに浸漬した後体積変化率が極めて大きく、その影響は、マゼンタインク２（カチオン重合型インク）で顕著に表れている。
【０１３５】
これに対し、本発明に係る塩化ブチルを含む試料は、低いゴム硬度を備えると共に、マゼンタインク１及びマゼンタインク２に対する耐性に優れていることが判る。特に、比較試料に対し、マゼンタインク２（カチオン重合型インク）に対する耐インク性の改良幅が大きいことが分かる。
【０１３６】
実施例２
（インクジェット記録装置）
図１に記載のインクジェット記録装置に、図２に記載のインクジェットカートリッジと図４に記載のメンテナンスユニットを装着した。
【０１３７】
図２に記載のインクカートリッジの弾性部材ｂ３と図４に記載のメンテナンスユニットのクリーニングブレード１５２ａの部材を、試料１〜試料９のゴム部材をそれぞれの形態に加工したものをそれぞれ装着したインクジェット記録装置１〜９を準備した。
【０１３８】
（長期耐久性の評価）
インクジェット記録装置１〜９に、マゼンタインク２（カチオン重合型インク）を装填し、各構成部材を５０℃に加熱した状態で、１ヶ月間の吐出テストを行った後、インクカートリッジの装着部におけるインク漏れ、及びクリーニングブレード１５２ａの劣化状態を目視観察した結果、比較例のインクジェット記録装置１においては、インクカートリッジでの液漏れ及びクリーニングブレード１５２ａの破損が認められたが、本発明のインクジェット記録装置２〜９においては、インクカートリッジでの液漏れ及びクリーニングブレードの破損が認められなかった。
【図面の簡単な説明】
【０１３９】
【図１】本発明に適用可能なインクジェット記録装置の全体構成の一例を示す図である。
【図２】インクカートリッジの主な構成要素を示す概略図である。
【図３】インクカートリッジの他の装着方式を示す概略図である。
【図４】インクジェット記録装置に装着するメンテナンスユニットの一例を示す概略図である。
【符号の説明】
【０１４０】
１  インクカートリッジ
２、１０３  インクジェット記録ヘッド
３  活性エネルギー線源
４  キャリッジ
６  フィルタボックス
７  中間タンク
８  インク供給路
１０  メンテナンスユニット
１５２ａ  クリーニングブレード
Ｐ  記録材料
ｂ１  内袋
ｂ２  インク導出部（メスジョイント）
ｃ１  筐体
ｃ２  蓋
ｄ１  検知板
Ｂ１  オスジョイント
【図１】
2008307773.tif 000008
【図２】
2008307773.tif 000009
【図３】
2008307773.tif 000010
【図４】
2008307773.tif 000011